(57)【特許請求の範囲】
【請求項１】
外側から、基材フィルム層と、ラミネート接着剤層と、剛性フィルム層と、ガスバリア性のあるラミネート接着剤層と、シーラント層をこの順に積層してなり、
かつ、前記の剛性フィルム層が、ポリスチレン系樹脂であり、
かつ、前記ガスバリア性のあるラミネート接着剤層が、エポキシ樹脂とアミン系硬化剤からなるエポキシ樹脂組成物であり、
かつ、前記基材フィルム層が、非晶性ポリエステル系フィルムであり、
かつ、前記ラミネート接着剤層が、耐熱性を有するラミネート接着剤であり、
かつ、前記のシーラント層が、密度が０．９４以上１．００以下の高密度ポリエチレン樹脂又は密度が０．９２５以上０．９４未満の中密度ポリエチレン樹脂からなり、
前記のシーラント層の厚みが、３０μｍ以上５０μｍ以下であることを特徴とする蓋材用積層体。
【請求項２】
請求項１記載の蓋材用積層体が、前記蓋材用積層体のシーラント層と反対側の表面中央部に外側から剛性フィルム層まで形成されたハーフカット部を有する折り曲げ線と、前記の折り曲げ線を折り曲げたときに吐出口を形成する突部とを有することを特徴とする分配包装容器用蓋材。
【請求項３】
蓋材とフランジを有する底材からなる包装容器であって、蓋材は請求項２記載の分配包装容器用蓋材であることを特徴とする分配包装容器。
【請求項４】
請求項２に記載の分配包装容器用蓋材と、
底材の成形凹部内に液状またはペースト状の内容物を充填する底材におけるフランジと、を互いに重ね合わせ、その接合端部としてヒートシールしてなることを特徴とする分配包装体。
【請求項５】
ポリスチレン系剛性フィルム層にドライラミネ−ト法でガスバリア性のあるラミネート用接着剤を形成し、前記ガスバリア性のあるラミネ−ト用接着剤の形成面に、密度が０．９４以上１．００以下の高密度ポリエチレン樹脂又は密度が０．９２５以上０．９４未満の中密度ポリエチレン樹脂からなり、前記のシーラント層の厚みが、３０μｍ以上５０μｍ以下であるシーラントフィルムを対向させて重ね合わせて積層する工程と、
基材フィルム層であるインフレーション法で成膜された非晶性ポリエステル系フィルムの片面にドライラミネ−ト法で耐熱性を有するラミネート接着剤を形成し、前記基材フィルム層の前記耐熱性を有するラミネート層の形成面に、前記ポリスチレン系剛性フィルムの前記シーラントフィルムを積層していない面側を対向させて重ね合わせて積層する工程と、を備えることを特徴とする蓋材用積層体の製造方法。
【発明の詳細な説明】
【技術分野】
【０００１】
本発明は、蓋材用積層体、蓋材、分配包装容器、分配包装体、及び蓋材用積層体の製造方法に関し、更に詳しくは、連通する２室に成形された底材に、液状、またはペースト状の１種以上の食品等の内容物を収納し、蓋材で当該底材のフランジ部を密閉して得られる分配包装体に関するものである。
【背景技術】
【０００２】
従来、片手で蓋を折り曲げて押しつぶすことにより、充填されたケチャップ、ソース等の内容物を押し出すことができる分配包装体が知られている。この分配包装体は、蓋材の表面の中央部にハーフカット部を設けた折り曲げ線と、折り曲げられた際に吐出口を形成する突部とを有する蓋に、内容物を収容するための凹部が形成される底材がフランジ部で接合された構造を有する。
そして、分配包装体の内容物が、酸素による劣化を防止するため、蓋材の中間層としては、酸素バリア性を有するエチレン−ビニルアルコール共重合体樹脂層（以下、ＥＶＯＨ層ともいう。）と、良好な剛性を有するポリスチレン樹脂層と、シール性を有するポリエチレン系樹脂層とを共押出により積層した共押出複合フィルムが使用されている。
【０００３】
例えば、分配包装容器の蓋材の層構成としては、外側から、共重合ポリエステル系樹脂層と、接着層と、ポリスチレン樹脂層と、接着層と、エチレン−酢酸ビニル共重合体ケン化物樹脂（ＥＶＯＨ）層と、接着層と、ポリエチレン系樹脂層を積層した構成からなる共押出複合フィルムが開示されている（特許文献１）。
また、分配包装容器の蓋材の他の層構成としては、外側から、ポリスチレン樹脂層と、接着層と、エチレン−酢酸ビニル共重合体ケン化物樹脂（ＥＶＯＨ）層と、接着層と、ポリエチレン系樹脂層を積層した構成からなる共押出複合フィルムが開示されている（特許文献２）。
例えば、分配包装容器の蓋材の層構成としては、ＥＶＯＨ層を用いないで酸素バリア層を有する蓋材として、外側から、基材フィルム層、ラミネート接着剤層と、剛性フィルムと、ガスバリア性のあるラミネート接着剤層と、シーラント層を積層した構成からなる蓋材用積層体が開示されている（特許文献３）。
【先行技術文献】
【特許文献】
【０００４】
【特許文献１】特許第４５７１８３５号公報
【特許文献２】特許第４６０３３０９号公報
【特許文献３】特開２０１３−１８８９３３号公報
【発明の概要】
【発明が解決しようとする課題】
【０００５】
しかしながら、基材フィルム層が、２軸延伸ポリプロピレンフィルムであると、蓋材を加熱成形する際、ハーフカット部の切れ込み幅が、所望の寸法より広がってしまうことがあった。また、基材フィルム層の引裂抵抗が強すぎるフィルムであると、打ち抜きの際、打抜かれた蓋材の断面に打抜きカスが生じることがあった。
【０００６】
そこで、本発明の目的は、上記の問題を解決し、酸素透過をより高いレベルで防止できるとともに、打抜きカスの発生を抑制し、かつ、ハーフカット部が所望の寸法より広がることを有効に防止し得る、蓋材用積層体、及びこれを用いた蓋材、分配包装容器、分配包装体、及び蓋材用積層体の製造方法を提供することを課題とする。
【課題を解決するための手段】
【０００７】
上記目的は以下の本発明によって達成される。即ち、本発明は、外側から、基材フィルム層と、耐熱性を有するラミネート接着剤層と、剛性フィルム層と、ガスバリア性のあるラミネート接着剤層と、シーラント層をこの順に積層してなり、かつ、前記の剛性フィルム層が、ポリスチレン系樹脂であり、かつ、前記ガスバリア性のあるラミネート接着剤層が、エポキシ樹脂とアミン系硬化剤からなるエポキシ樹脂組成物であり、かつ、前記基材フィルム層が、非晶性ポリエステル系フィルムであり、かつ、前記のシーラント層が、密度が０．９４以上１．００以下の高密度ポリエチレン樹脂又は密度が０．９２５以上０．９４未満の中密度ポリエチレン樹脂からなり、前記のシーラント層の厚みが、３０μｍ以上５０μｍ以下であることを特徴とする蓋材用積層体である。
【０００９】
また、本発明の分配包装容器用蓋材は、上記の蓋材用積層体が、前記蓋材用積層体のシーラント層と反対側の表面中央部に外側から剛性フィルム層まで形成されたハーフカット部を有する折り曲げ線と、前記の折り曲げ線を折り曲げたときに吐出口を形成する突部とを有することを特徴とする。
【００１０】
また、本発明の分配包装容器は、上記の分配包装容器用蓋材とフランジを有する底材からなる包装容器であることを特徴とする
【００１１】
また、本発明の分配包装体は、上記の分配包装容器用蓋材と、底材の成形凹部内に液状またはペースト状の内容物を充填する底材におけるフランジと、を互いに重ね合わせ、その接合端部としてヒートシールしてなることを特徴とする。
【００１２】
また、本発明の蓋材用積層体の製造方法は、ポリスチレン系剛性フィルム層にドライラミネ−ト法でガスバリア性のあるラミネート用接着剤を形成し、前記ガスバリア性のあるラミネ−ト用接着剤の形成面に、密度が０．９４以上１．００以下の高密度ポリエチレン樹脂又は密度が０．９２５以上０．９４未満の中密度ポリエチレン樹脂からなり、前記のシーラント層の厚みが、３０μｍ以上５０μｍ以下であるシーラントフィルムを対向させて重ね合わせて積層する工程と、基材フィルム層であるインフレーション法で成膜された非晶性ポリエステル系フィルムの片面にドライラミネ−ト法で耐熱性を有するラミネート接着剤を形成し、前記基材フィルム層の前記耐熱性を有するラミネート層の形成面に、前記ポリスチレン系剛性フィルム層の前記シーラントフィルムを積層していない面側を対向させて重ね合わせて積層する工程と、を備えることを特徴とする。
【発明の効果】
【００１３】
本発明によれば、加熱成形する際、酸素透過をより高いレベルで防止できるとともに、打抜きカスの発生を抑制し、かつ、ハーフカット部の切れ込み寸法安定性に優れる蓋材用積層体、及びこれを用いた蓋材、分配包装容器、分配包装体、及び蓋材用積層体の製造方法を提供することができる。
【図面の簡単な説明】
【００１４】
【図１】本発明の蓋材に用いる蓋材用積層体である一つの実施形態を示す断面図である。
【図２】本発明の蓋材であって、ハーフカット部が設けられているものの一つの実施形態を示す断面図である。
【図３】本発明の底材に用いる積層体である一つの実施形態を示す断面図である。
【図４】本発明の分配包装体である一つの実施形態を示す外観斜視図である。
【発明を実施するための形態】
【００１５】
次に、発明の実施の形態について、詳述する。
図１に本発明の蓋材用積層体である一つの実施形態を示す。
図１に示される積層体１０は、外側から、基材フィルム層１と、耐熱性のあるラミネート接着剤層２と、剛性フィルム層３と、ガスバリア性のあるラミネート接着剤層４と、シーラント層５をこの順に積層して構成されている。
各層の内容は、後述するが、一例として、基材フィルム層１は、非晶性ポリエステル系フィルムである。ガスバリア性のあるラミネート接着剤層４は、エポキシ樹脂とアミン系硬化剤からなるエポキシ樹脂組成物である。剛性フィルム層３は、ポリスチレン系樹脂である。
図１に示される積層体１０は、剛性フィルム層３の裏面にガスバリア性のあるラミネート接着剤層４を介してシーラント層５を貼り合わせ、更に、剛性フィルム層３の表面に耐熱性のあるラミネート接着剤層２を介して基材フィルム層１を貼り合せて製造される。
【００１６】
図２に本発明の蓋材であって、ハーフカット部が設けられているものの一つの実施形態を示す断面図を示す。図２に示される蓋材２０は、図２に示された蓋材２０は、図１の積層体１０と同じ積層構造を有している。ハーフカット部１１は、蓋材２０の基材フィルム層１の表面側から蓋材２０の厚さ方向に形成された切れ込みよりなり、剛性フィルム層３まで及んでいる。
【００１７】
図３に本発明の分配包装容器の部材である底材を構成する積層体の一つの実施形態を断面図で示す。図３に示された積層体３０は、外側から、外層３１、バリア性を有する中間層３２、シーラント層３３を順次に積層してなる層構成である。底材は、この積層体３０を、蓋材２０に接し重ね合されるフランジ部と、複数の収容部と、を有する形状に成形したものである。図４に示すように、底材４０に蓋材２０がヒートシールされて、分配包装容器５０を構成する。底材４０に蓋材２０をヒートシールする際には、積層体３０のシーラント層３３を蓋材２０のシーラント層５に接するようにする。
【００１８】
図４に本発明の分配包装体６０である外観斜視図を示す。蓋材２０は、その表面の長手方向中央部に、長辺の一辺から他方の一辺まで直線状に延びて形成されたハーフカット部１１を有する。また、ハーフカット部１１を横切って形成され蓋材２０の積層体１０を部分的に表面の基材フィルム層１よりも外方に突出させてなる突部１３を有する。突部１３は、分配包装容器５０を蓋材２０のハーフカット部１１に沿って山折りに折り曲げた際、曲げ応力が開封部である突部１３に集中し、切り裂けて、開口を形成する部分である。突部１３の形状は、例えば、四角錐、ドーム形状、立方体等が挙げられるが、蓋材２０を折り曲げた際に応力を集中することができる形状であればよく、これらの形状に限定されない。
【００１９】
本発明の分配包装体の一つの実施形態は、図４に示した分配包装容器５０の底材４０の凹部１６により形成された収容部内に内容物を充填し、蓋材２０と底材４０とが密封されたものである。この分配包装体６０は、蓋材２０をハーフカット部１１に沿って山折りに折り曲げて突部１３に開口が形成される、この開口から内容物を押し出すことができる。
開口からの内容物の単位時間当たりの流出量は、突部１３の数が多いほど多い。したがって、蓋材２０の突部１３の数は、複数個あることが好ましい。もっとも、突部１３の数は少なくとも一個あればよく、突部の数は問わない。
【００２０】
以下、本発明の蓋材を構成する各層について、詳細に説明する。
（基材フィルム層）
蓋材における基材フィルム層１は、蓋材２０の外側に配置される層であり、印刷適性、印刷安定性を有するという役割を有するとともに、剛性フィルム層３を保護する機能を有している。基材フィルム層１は、非晶性ポリエステル系フィルムであることが必要である。非晶性ポリエステル系フィルムであると、蓋材を加熱成形する際、ハーフカット部の切れ込み幅が所望の寸法より広がってしまうことを有効に防止することができる。これは、積層体のハーフカット部が、加熱成形の際の寸法変動が小さいため、所望の位置より広がることを防止すると考えられるからである。非晶性ポリエステル系フィルムとしては、例えば、非晶性ポリチレンテレフタレートフィルム、非晶性ポリブチレンテレフタレートフィルム等を使用することができる。これらのフィルムは無延伸フィルム、及び延伸フィルムのいずれでも用いることができるが、中でも、無延伸フィルムであることが引裂抵抗の点から好ましい。
フィルムの製法は、押し出し成膜、インフレーション成膜、コーティング膜等のいずれの性状の膜でもよいが、中でも、インフレーション成膜であることが好ましい。これは、インフレーションフィルム法を用いて製造されたポリエステル系インフレーションフィルムであると、二軸延伸ポリプロピレンフィルムと比べて大きな引裂抵抗を有する。このため、上記基材フィルムを用いて製造された蓋材のハーフカット部の切れ込み方向が、後加工の加熱成形の際、ハーフカットの寸法が所望の寸法より広がりにくい。
なお、基材フィルム層の接着面には、コロナ処理等の表面処理を施すことが好ましい。
また、その厚さは、５μｍ以上５０μｍ以下の範囲から選択して使用することが好ましく、より好ましくは８μｍ以上４０μｍ以下である。
基材フィルム層１が、上記の範囲を超えると、蓋材のハーフカットの調整が難しくなる傾向にあるので好ましくない。また、基材フィルム層１が、上記の範囲未満であると、安定して印刷することができない傾向にあるので好ましくない。
【００２１】
（印刷層）
蓋材２０の基材フィルム層１の裏面に印刷して印刷層としては、通常のインキビヒクルの１種ないし２種以上を主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整し、次いで、該インキ組成物を使用し、これを、例えば、グラビア印刷、オフセット印刷、凸版印刷、スクリーン印刷、転写印刷、フレキソ印刷、その他等の印刷方式を使用し、前述の基材フィルム層１の表面または裏面に、文字、図形、記号、模様、その他等からなる所望の印刷模様を印刷して、本発明にかかる印刷層を形成することができるものである。
【００２２】
（剛性フィルム層）
蓋材における剛性フィルム層３としては、蓋材２０の中間に配置される層であり、蓋材に剛性と開口性とを付与するという役割がある。剛性フィルム層３としては、ポリスチレン樹脂（以下ＰＳともいう。）の材料で構成されているフィルムを使用することが必要である。
例えば、ポリスチレン樹脂フィルムの場合、剛性フィルム層を構成するポリスチレン樹脂として、一般用ポリスチレン（以下、ＧＰＰＳともいう。）、耐衝撃性ポリスチレン（以下、ＨＩＰＳともいう。）、スチレン・ブタジエンブロックコポリマー（ブタジエン系化合物）の配合品の単体あるいは、それらのブレンドを挙げることができる。ＧＰＰＳは、ゴム成分を含まず、きわめて割れやすい性質を有する。一方、ＨＩＰＳは、ゴム成分がブレンドされているので、割れにくい性質を有する。したがって、ＧＰＰＳとＨＩＰＳとのブレンド比を適切にコントロールすることによって、包装体を開封する際の蓋材に生じる開封性を調節することができる。
なお、剛性フィルム層の接着面には、コロナ処理等の表面処理を施すことが好ましい。
剛性フィルム層３の厚みは、５０μｍ以上５００μｍ以下の範囲から選択して使用することが好ましく、より好ましくは２００μｍ以上４００μｍ以下である。
剛性フィルム層３の厚みが、上記の範囲を超えると、包装体を開封する際、折り曲げるために必要以上の力を要することとなり、コスト高となるので好ましくない。また、剛性フィルム層３が、上記の範囲未満であると、包装体を開封する際、良好な開封性が得られなくなるので好ましくない。
【００２３】
（ガスバリア性のあるラミネート接着剤層）
蓋材におけるガスバリア性のあるラミネート接着剤層４としては、剛性フィルム層３とシーラント層５とを接着するという役割を有するとともに、酸素ガスバリア層としての機能を有している。
ガスバリア性のあるラミネート接着剤層４としては、エポキシ樹脂とアミン系硬化剤からなるエポキシ樹脂組成物であることが必要である。
本発明に用いられるエポキシ樹脂は、飽和または不飽和の脂肪族化合物や脂環式化合物、芳香族化合物、あるいは複素環式化合物のいずれであってよい。
【００２４】
具体的にはメタキシリレンジアミンから誘導されたグリシジルアミノ基を有するエポキシ樹脂、１，３−ビス（アミノメチル）シクロヘキサンから誘導されたグリシジルアミノ基を有するエポキシ樹脂、ジアミノジフェニルメタンから誘導されたグリシジルアミノ基を有するエポキシ樹脂、パラアミノフェノールから誘導されたグリシジルアミノ基またはグリシジルオキシ基を有するエポキシ樹脂、ビスフェノールＡから誘導されたグリシジルオキシ基を有するエポキシ樹脂、ビスフェノールＦから誘導されたグリシジルオキシ基を有するエポキシ樹脂、フェノールノボラックから誘導されたグリシジルオキシ基を有するエポキシ樹脂、レゾルシノールから誘導されたグリシジルオキシ基を有するエポキシ樹脂などが使用できるが、中でもメタキシリレンジアミンから誘導されたグリシジルアミノ基を有するエポキシ樹脂、１，３−ビス（アミノメチル）シクロヘキサンから誘導されたグリシジルアミノ基を有するエポキシ樹脂、ビスフェノールＦから誘導されたグリシジルオキシ基を有するエポキシ樹脂およびレゾルシノールから誘導されたグリシジルオキシ基を有するエポキシ樹脂が好ましい。
【００２５】
アミン系硬化剤は、硬化剤として、メタキシリレンジアミンまたはパラキシリレンジアミン、及び、ポリアミンとの反応によりアミド基部位を形成しオリゴマーを形成し得るアシル基を有する多官能性化合物との反応生成物、または、これに更に、炭素数１〜８の一価カルボン酸またはその誘導体との反応生成物等を使用できる。
前記のポリアミンとの反応によりアミド基部位を形成しオリゴマーを形成し得るアシル基を有する多官能性化合物としては、アクリル酸、メタクリル酸、マレイン酸、フマル酸、コハク酸、リンゴ酸、酒石酸、アジピン酸、イソフタル酸、テレフタル酸、ピロメリット酸、トリメリット酸などのカルボン酸およびそれらの誘導体、例えばエステル、アミド、酸無水物、酸塩化物などが挙げられ、特にアクリル酸、メタクリル酸およびそれらの誘導体が好ましい。また、前記の炭素数１〜８の一価のカルボン酸としては、蟻酸、酢酸、プロピオン酸、酪酸、乳酸、グリコール酸、安息香酸などが挙げられ、また、それらの誘導体、例えばエステル、アミド、酸無水物、酸塩化物なども使用することができる。
【００２６】
ガスバリア性のあるラミネート接着剤層４を用いて剛性フィルム層３とシーラント層５の層とを接着する方法としては、ドライラミネート法を挙げることができる。ラミネート接着強度を６Ｎ／１５ｍｍ幅以上にすることが好ましい。ラミネート接着強度が上記範囲内であると、基材フィルム層１と剛性フィルム層３が割れて続いてシーラント層５が、伸ばされ中央部から徐々に開口するため、変形部のみから裂け、内容物を吐出させることができるので好ましい。ラミネート接着強度が、上記の範囲未満であると蓋材を折り曲げて開口させる場合、剛性フィルム層３とシーラント層５の層間（ラミネート面）が剥離を起こし、蓋材がうまく開口できない傾向にあるため好ましくない。かかるラミネート接着強度を得るためには、接着層は１μｍ〜８μｍであることが好ましい。
【００２７】
（ラミネート接着剤層）
蓋材におけるラミネート接着剤層２としては、基材フィルム層１と剛性フィルム層３とを接着するという役割を有している。
ラミネート接着剤層２として、主剤にポリエステル系接着剤、硬化剤には、イソシアネート系の２液反応型接着剤などが使用できる。ラミネート接着剤層２は、耐熱性を有する接着剤層であることが好ましい。耐熱性を有する接着剤層を使用することにより、積層体１０のシートから蓋材２０を所定の大きさに打ち抜き加工するときに、打ち抜きカスの発生を抑制することができる。これは、打ち抜き加工時の摩擦熱により打ち抜きダイが熱を持ったときに、ラミネート接着剤層２に耐熱性のない接着剤層を使用した場合には、打ち抜き時に当該ラミネート接着剤層２が伸び、うまく切断できない結果、打ち抜きカスが発生すると考えられるからである。耐熱性を有する接着剤層は、耐熱温度が１２０℃以上の接着剤層であって、耐熱性を有しない接着剤層よりも硬く、打ち抜きダイにより良好に切断することができ、打ち抜きカスを抑制できる。具体的には１２１℃以上のレトルトパウチに用いられる、２液硬化型ウレタン接着剤を使用することができる。
基材フィルム層１と剛性フィルム層３の層間を接着する方法としては、ドライラミネート法を挙げることができる。ラミネート接着強度を４Ｎ／１５ｍｍ幅以上にすることが好ましい。
【００２８】
（シーラント層）
蓋材２０のシーラント層５は、ヒートシール可能な層であることが必要である。シーラント層５は、特に高密度ポリエチレン（ＨＤＰＥ）又は中密度ポリエチレン樹脂（ＭＤＰＥ）とする。従来の蓋材２０では、シーラント層５に低密度ポリエチレン（ＬＤＰＥ）や直鎖状低密度ポリエチレン（ＬＬＤＰＥ）等が用いられていたが、発明者らの研究によりシーラント層５の膜切れ性については必ずしも十分でないことが判明した。ＬＤＰＥは、もろく、毛羽立ちや全開封が発生し易い。ＬＬＤＰＥは延び易く、膜切れしいない結果としての膜残りが発生し易い。蓋材２０に複数個の突部１３が形成されているときには、特にシーラント層５の膜切れがうまくいかないことがあった。高密度ポリエチレン（ＨＤＰＥ）又は中密度ポリエチレン樹脂（ＭＤＰＥ）は、ＬＤＰＥやＬＬＤＰＥに比べると相対的にヒートシール性は低いものの、十分にヒートシールすることが可能であって、しかも膜切れ性が良好である。
【００２９】
高密度ポリエチレン樹脂又は中密度ポリエチレン樹脂の密度は０．９２５〜１．００の範囲である。０．９２５〜０．９４未満を中密度ポリエチレン樹脂とし、０．９４以上を高密度ポリエチレン樹脂とする。０．９２５未満では、膜切れ性が悪く、１．００を超えるものはシール性や成形性に不都合が生じる可能性がある。
【００３０】
シーラント層５の厚みは、３０μｍ以上５０μｍ以下が好ましい。上記の範囲内であると、開口時の切れが良好であると共に、良好なシール性も保持することが可能となるので好ましい。シーラント層５の厚みが上記の範囲未満であると良好なシール性を保持することが困難となり、上記の範囲を超えると蓋材の開口時の良好な切れを実現することが困難になるので、好ましくない。ＭＤＰＥの場合は３０〜５０μｍ、ＨＤＰＥの場合は耐熱性が高く、厚過ぎると突部１３が形成し難くなるので３０〜４０μｍが好ましい。
【００３１】
以上説明した蓋材２０を形成するための積層体は、ドライラミネート法により製造することができる。また、ドライラミネート法により前後の層を接着する際、当該前後の樹脂フィルム層を自由に選択して接着させることができる。ドライラミネート法により接着すると、層間の接着強度が、４Ｎ／１５ｍｍ幅以上に保持できるため、蓋材を折り曲げて割り開封させる場合、層間が剥離せずに、各層が延伸されながら、ハーフカット部から徐々に開口することができるので好ましい。
【００３２】
また、蓋材２０は、例えば、積層体１０に対しハーフカットを行い、１７０℃〜２２０℃の温度で加熱成形により、容器外側に向けて突部１３を形成し、所定位置で切り分けて製造することができる。
この突部１３の形状は、容器蓋材を折り曲げた際、曲げ応力が開封部に集中し、開封部が切り裂け、内容物が飛び出ることを目的としている。突部１３の形状としては、例えば、四角錐状、半円状（ドーム型）、立方体などが挙げられる。
ハーフカット部を形成することにより、蓋材を開口しやすくすることができる。ハーフカット部は、剛性フィルム層３の１０％〜９０％程度、形成することが好ましい。
ハーフカット部は、蓋材が折れる方向と同方向に連続で切れ目を入れることができる。また、突部１３の頂点部のみに、切り目を２ｍｍ〜１０ｍｍ程度に点線状に入れてもよい。
【００３３】
本発明による分配包装体６０は、中央部に内容物を充填する凹部１６を有し、周辺のフランジ部において、蓋材２０と底材４０がヒートシールされる。
底材を構成する材料について説明すると、成形性を有する樹脂のフィルムからなり、外側から、外層３１、バリア性を有する中間層３２、シーラント層３３を順次に積層してなる層構成からなる。
【００３４】
（底材の外層）
まず、成形性を有する外層３１としては、真空・圧空成形等の熱成形し得る樹脂のフィルムを使用することができる。例えば、ポリスチレン系樹脂、ポリカーボネート系樹脂、ポリエチレン、ポリプロピレン等のポリオレフィン系樹脂、ポリ塩化ビニル系樹脂、アクリルまたはメタクリル系樹脂、アクリルニトリル系樹脂、アクリルニトリル−ブタジエン−スチレン共重合体、アクリルニトリル−スチレン共重合体、ポリエステル系樹脂、ポリアミド系樹脂、ポリアセタール系樹脂、その他等の樹脂のフィルムを使用することができる。そのフィルムは、未延伸フィルム、延伸フィルム等のいずれのものでもよい。また、その厚さとしては１０μｍ以上３００μｍ以下が好ましく、２０μｍ以上１５０μｍ以下がより好ましい。
【００３５】
（底材の印刷適正を有する層）
次に、本発明において、成形性を有し、かつ印刷適性を有する樹脂のフィルムとしては、上記と同様に真空・圧空成形等の熱成形性を有し、更に、文字、図形等の印刷模様を施すことができ、更に印刷ピッチ寸法安定性に富み、容器を構成する主材となり得る樹脂のフィルムを使用することができる。上記の層は、外層または中間層に配置できる。例えば、ポリエステル系樹脂、ポリアミド系樹脂、ポリカーボネート系樹脂、ポリプロピレン系樹脂、ポリアセタール系樹脂、これらの樹脂の変性樹脂、その他の樹脂のフィルムを使用することができる。而して、そのフィルムは、未延伸ないし延伸フィルム等のいずれのものでもよく、また、その厚さとしては５μｍ以上３００μｍ以下が好ましく、１０μｍ以上１５０μｍ以下がより好ましい。本発明においては、中でも、成形性、印刷適性、印刷ピッチ寸法安定性等の観点から、成形用ポリエチレンテレフタレートフィルム、キャスト成形によるポリプロピレンフィルムが最も望ましい材料である。なお、本発明においては、上記の樹脂のフィルムの表面に、例えば、グラビア印刷、オフセット印刷、シルクスクリーン印刷等の通常の印刷方式で印刷模様を形成することができる。
【００３６】
（底材のバリア層）
また、上記の本発明において、バリア性を有する中間層３２としては、真空・圧空成形等の熱成形性を有し、更に、ガス、水蒸気等の遮断性を有する樹脂のフィルムを使用することができる。例えば、ポリ塩化ビニリデン系樹脂、ポリビニルアルコール系樹脂、エチレン−酢酸ビニル共樹脂体ケン化物、ポリアクリルニトリル系樹脂等の樹脂のフィルム等を使用することができる。その厚さとしては、５μｍ以上５０μｍ以下が好ましく、５μｍ以上３０μｍ以下がより好ましい。
【００３７】
（底材のシーラント層）
次に、本発明において、底材のシーラント層３３としては、成形性、ヒートシール性を有する樹脂のフィルムを使用できる。真空・圧空成形等の熱成形性を有し、更に、熱により溶融して相互に熱融着し得る樹脂のフィルムを使用することができる。底材のシーラント層としては、例えば、低密度ポリエチレン、中密度ポリエチレン、高密度ポリエチレン、直鎖状（線状）低密度ポリエチレン、ポリプロピレン、エチレン−酢酸ビニル共重合体、エチレン−アクリル酸またはメタクリル酸共重合体、エチレン−アクリル酸エステルまたはメタクリル酸エステル共重合体、アイオノマー樹脂、エチレン−プロピレン共重合体、酸変性のポリエチレン系樹脂またはポリプロピレン系樹脂、ポリ酢酸ビニル系樹脂、４−メチルペンテン−１樹脂、ポリブテン−１樹脂、その他等の樹脂のフィルムを使用することができる。その厚さとしては、５μｍ以上３００μｍ以下が好ましく、２０μｍ以上１５０μｍ以下がより好ましい。
【００３８】
本発明においては、上記に挙げた材料の他に、例えば、耐光性、耐熱性、耐薬品性、耐油脂性、耐衛生性、その他等の性質を充足するその他の樹脂のフィルムないしシ−ト、あるいは容器としての強度、堅固、腰、保形性等を充足する補強性の樹脂のフィルムないしシ−ト等を任意に選択して使用することができ、更に、セロハン、合成紙、その他等も使用することができる。
【００３９】
次に、上記の本発明において、上記のような材料を使用し、それらを組み合わせて積層して深絞り用包装材料を製造する方法について説明すると、かかる方法としては、通常の包装材料としての積層体を製造する積層法、例えば、ウェットラミネーション法、ドライラミネーション法、無溶剤形ドライラミネーション法、押し出しラミネーション法、Ｔダイ共押し出しラミネーション法、共押し出しラミネーション法、その他の方法等で行うことができる。本発明においては、例えば、イソシアネート系（ポリウレタン系）、ポリエチレンイミン系、ポリブタジエン系、有機チタン系等のアンカーコーティング剤を使用することができる。更に、本発明においては、ポリウレタン系、ポリエステル系、エポキシ系、ポリアミト系、ポリ（メタ）アクリル系、ポリ酢酸ビニル系、セルロース系、ポリアセタール系、その他等のラミネーション用接着剤を使用することができる。また、本発明において、必要ならば、コロナ処理、オゾン処理等の前処理を任意に行うことができる。
【００４０】
次に、上記の本発明において、上記のようにして製造した深絞り用包装材料を真空・圧空成形する熱成形法について説明すると、かかる熱成形法としては、例えば、上記で製造した深絞り用包装材料を加熱軟化させ、加圧により成形型に押しあてて成形する熱成形法等をあげることができる。具体的には、上記の深絞り用包装材料を加熱軟化させ、次いで真空成形または圧空成形等によって、該包装材料を型にあて、その際に、成形性、ヒートシール性を有する樹脂のフィルムが容器の内面となるようにし、かつ蓋材を密封シールするフランジ部を有するように成形して、本発明にかかる深絞り成形容器を製造することができる。なお、本発明において、真空・圧空ともに連続成形機で成形し、次いで内容物の充填、蓋材の密封シール、トリミング等によって、本発明にかかる包装体を製造することもできる。
【００４１】
上記の底材４０用の積層体を真空・圧空成形して底材４０を製造する熱成形法について説明すると、かかる熱成形法としては、例えば、上記で製造した積層体を加熱軟化させ、加圧により成形型に押しあてて成形する熱成形法等をあげることができる。具体的には、上記の積層体を加熱軟化させ、次いで真空成形または圧空成形等によって、該積層体を型にあて、その際に、成形性、ヒートシール性を有する樹脂のフィルムが分配包装容器５０の内面となるようにし、かつ蓋材２０を密封シールするフランジ部を有するように成形して、底材４０を製造することができる。
【００４２】
次に、上記の蓋材２０及び底材４０よりなる分配包装容器５０に内容物を充填した分配包装体６０の製造方法について説明すると、かかる方法としては、上記のように底材４０の収容部内に、例えば、ソース、タルタルソース、ドレッシング、ジャム、マヨネーズ、ケチャップ、練り芥子、マスタード、たれなどの液状またはペースト状食品、クリーム、乳液、化粧水、美容液、シャンプー、リンス、コンディショナー、毛染め剤、美白化粧料、化粧オイルなどの液状またはペースト状化粧料、軟膏などの液状医薬品その他等の充填内容物を充填し、次いで該底材４０の開口部にあるフランジ部に蓋材２０を、そのヒートシール性を有する面同士が対向するように重ね合わせて密封シールし、次いで、必要なら
ば、密封シールした包装体の外周の周辺をトリミングして、分配包装体６０を製造することができる。また、液状又はペースト状物中には、分配包装体６０を折り曲げて内容物の押し出し際に突部１３の開口を詰まらせない範囲で固形物を含有させてもよい。なお、真空成型・圧空成形ともに連続成形機を用いて、成形し、次いで内容物の充填、蓋材の密封シール、トリミング等を連続的に行って分配包装体６０を製造することもできる。
【００４３】
本発明の分配包装体６０は、蓋材２０のハーフカット部を中心として長手方向両端を指でつまんで山折りに折り曲げることにより、突部１３が開口して開口を形成し、内容物をその開口から分配包装体６０の外部へ押し出すことができる。
【実施例】
【００４４】
次に実施例を挙げて、本発明を更に具体的に説明する。
（実施例１）
＜蓋材＞
まず、剛性フィルム層３として、厚さ２８０μｍのポリスチレン樹脂フィルム（デンカ株式会社製、商品名、デンカＨＩシート  ＨＩＷＨＤＳ）を用い、これの一方のコロナ処理面に、グラビアロールコート法でコーティングし、塗布量４．０ｇ／ｍ２となるようにガスバリア性ラミネート接着剤４（三菱ガス化学株式会社製「マクシーブ」、主剤Ｍ−１００：非ビスＡ系ポリエポキシ樹脂、硬化剤Ｃ−１１５：ポリアミン樹脂）を形成し、次いで、そのガスバリア性のあるラミネ−ト用接着剤層の面に、シーラントフィルム５として、厚さ４０μｍの高密度ポリエチレンフィルム（タマポリ株式会社製、商品名、ＨＤ）のコロナ処理面の面を対向させて重ね合わせ、ドライラミネート法により積層した。
一方で、基材フィルム層１として、インフレーション法で成膜された、厚さ２５μｍの非晶性ポリエチレンフィルム（東和加工株式会社製、商品名、ＳＡ−７０）を用い、そのコロナ処理面に、通常のグラビアインキ組成物を使用し、グラビア印刷方式により、文字、図形、記号、絵柄等からなる所定の印刷模様を印刷して印刷層を形成した。
次いで、上記基材フィルム層１の印刷面に、耐熱性を有するラミネ−ト用接着剤として２液硬化型ウレタン接着剤（ロックペイント株式会社製、商品名、主剤：ＲＵ−７７Ｔ、硬化剤：Ｈ−７）を用い、その塗布量が３．５ｇ／ｍ２となるように形成し、次いで、その耐熱性を有するラミネ−ト用接着剤層の面に、上記で積層したポリスチレン樹脂フィルムのもう一方のコロナ処理面を対向させて重ね合わせ、しかる後、その両者をドライラミネ−ト法により積層して、層構成、非晶性ポリエステルフィルム層（２５μｍ）／印刷層／ウレタン系ラミネート接着剤層／ポリスチレン樹脂フィルム層（２８０μｍ）／ガスバリア性ラミネート用接着剤層／高密度ポリエチレンフィルム（４０μｍ）の本発明にかかる分配包装容器用蓋材を製造した。
【００４５】
次に、分配包装容器用蓋材の所定の位置に、非晶性ポリエステル系フィルム層側からポリスチレン樹脂フィルム層にその厚さの５０％の深さまでカットし、ハーフカットを施した。次いで、ハーフカットを施した分配包装容器用蓋材を金型成形法により加熱成形し、内容物を吐出するための吐出口を形成する突部１３を形成した。
【００４６】
＜底材＞
底材４０として、層構成、表面から順次、未延伸ポリアミド樹脂層／エチレン−酢酸ビニル共重合体ケン化物樹脂層／低密度ポリエチレン樹脂層の未延伸共押出し積層フィルム（三菱樹脂株式会社製、商品名、ダイアミロン）を使用した。
【００４７】
上記の底材４０を深絞り成形し、内容物を収納するための凹部を形成した。この凹部にマヨネーズを充填後、底材のフランジ部と突部１３が形成された蓋材２０とを重ね合わせてヒートシールした。その後、個々の分配包装体に切断し、本発明にかかる分配包装体６０を製造した。
得られた分配包装体は、酸素透過をより高いレベルで防止できるとともに、蓋材を開口する際、所望の寸法より裂けが生じることを有効に防止し得るものであった。
【００４８】
（実施例２）
実施例２は、シーラント層５が中密度ポリエチレン樹脂の例である。
層構成は、非晶性ポリエステルフィルム層（２５μｍ）／印刷層／ウレタン系ラミネート接着剤層／ポリスチレン樹脂フィルム層（２８０μｍ）／ガスバリア性ラミネート用接着剤層／中密度ポリエチレンフィルム（４０μｍ）であった。
【００４９】
（比較例１）
比較例１は、実施例１の蓋材で用いた基材フィルム層に変えて、二軸延伸ポリプロプレンフィルム（サン・トックス株式会社製、商品名、ＭＦ２０）を用いた以外は、実施例１と同様にして分配包装体を製造した。
使用した蓋材の層構成は、二軸延伸ポリプロピレンフィルム層（２５μｍ）／印刷層／ウレタン系ラミネート接着剤層／ポリスチレン樹脂フィルム層（２８０μｍ）／ガスバリア性ラミネート用接着剤層／高密度ポリエチレンフィルム（４０μｍ）である。
【００５０】
上記の実施例と比較例の蓋材について、ハーフカットの切り込み幅の測定試験、開封試験、層間強度、酸素透過率の評価を行った。それらの測定条件及び評価条件及び方法について、以下に説明する。
【００５１】
＜ハーフカットの切れ込み幅の測定試験＞
試料シートの基材フィルム層側からハーフカット部の切れ込みを３０ｍｍ入れ、その垂直方向に高さ２ｍｍの突部を２か所、熱成形後、ハーフカットの切れ込み幅を測定し、その程度により３段階評価し、切れ込み幅の変化の有無により良好を○で、不良を×で評価した。なお、切れ込み幅の変化（寸法）を括弧内に示した。
評価３：ハーフカット部の切れ込み幅の熱成形前後の寸法変化  まったくなし
評価２：ハーフカット部の切れ込み幅の熱成形前後の寸法変化  １ｍｍ未満
評価１：ハーフカット部の切れ込み幅の熱成形前後の寸法変化  １ｍｍ以上
【００５２】
＜開封試験＞
試料シートの基材フィルム層側からハーフカット部の切れ込みを入れ、その垂直方向に高さ２ｍｍの突部を２か所熱成形し、試料シートを折り曲げて開封した際の突部の膜切れ性をその程度により５段階評価し、毛羽立ちの有無により良好を○で、不良を×で評価した。
評価５：開封口の膜残り（毛羽立ち）まったくなし
評価４：開封口の膜残り（毛羽立ち）ほとんどなし
評価３：開封口の膜残り（毛羽立ち）わずかに認められる
評価２：開封口の膜残り（毛羽立ち）認められる
評価１：開封口の膜残り（毛羽立ち）顕著に認められる
【００５３】
＜層間強度の測定条件＞
蓋材の積層体のサンプルは、平シールからシール温度１９０℃、３ｋｇ／ｃｍ2、１秒
の条件にてシールし、サンプルを作成した。
上記で得られた蓋材のサンプルから１５ｍｍ幅の短冊状試験片を切出し、試験速度５０ｍｍ／ｍｉｎ、常温で引張試験機（島津製オートグラフ：タイプ：ＡＧＳ−５０Ｄ）により蓋材の基材フィルム層１と剛性フィルム層３との層間強度、および、剛性フィルム層３とシーラントフィルム５との層間強度を測定した。なお、層間強度はＮ／１５ｍｍ幅であらわした。
【００５４】
＜層間強度の判断基準＞
４：層間強度が、９Ｎ／１５ｍｍ幅以上である。
３：層間強度が、６Ｎ／１５ｍｍ幅以上、９Ｎ／１５ｍｍ幅未満である。
２：層間強度が、３．９Ｎ／１５ｍｍ幅以上、６Ｎ／１５ｍｍ幅未満である。
１：層間強度が、３．９Ｎ／１５ｍｍ未満である。
層間強度が、６Ｎ／１５ｍｍ幅以上であるものが望ましく、９Ｎ／１５ｍｍ幅以上のものが特に好ましい。
【００５５】
＜酸素透過率の測定条件＞
酸素ガス透過率測定装置（モダンコントロール社製 ＭＯＣＯＮ  ＯＸ−ＴＲＡＮ２／
２０）を用いて、温度２３℃、湿度９０％ＲＨで測定した。
【００５６】
上記のハーフカットの切れ込み幅測定試験、開封試験、層間強度、酸素透過率の評価結果を表１に示す。
【表１】
0006657993.tif 000002
【００５７】
本発明の実施例１で得られた分配包装体については、打抜き性もよく、すべての評価試験において、良好な結果を得た。
これに対して、比較例１の分配包装体については、ハーフカットの切れ込み幅の熱成形前後の寸法変化において、所望の寸法より広がるサンプルがあった。
【符号の説明】
【００５８】
１  基材フィルム層
２  ラミネート接着剤層
３  剛性フィルム層
４  ガスバリア性のあるラミネート接着剤層
５  シーラント層
１０  積層体
１１  ハーフカット部
１２  折り曲げ線
１３  突部
１４  接合端部
１６  凹部
２０  蓋材
３０  積層体
４０  底材
３１  外層
３２  バリア性を有する中間層
３３  シーラント層
５０  分配包装容器
６０  分配包装体
【図１】
0006657993.tif 000003
【図２】
0006657993.tif 000004
【図３】
0006657993.tif 000005
【図４】
0006657993.tif 000006